(57)【特許請求の範囲】
【請求項１】
必須成分として、ガラスフレーク顔料、微生物産系多糖類及びその誘導体、水溶性植物系多糖類及びその誘導体、及び水溶性動物系多糖類及びその誘導体の１種又は２種以上である水溶性増粘樹脂、水溶性有機溶剤及び水を含んでなり、
上記ガラスフレーク顔料がインキ組成物全量中０．０１〜４０．０重量％含まれており、
上記水溶性増粘樹脂がインキ組成物全量中０．０１〜４０．０重量％含まれているボールペン用光輝性水性インキ組成物。
【請求項２】
水溶性増粘樹脂が、プルラン、ザンサンガム、ウェランガム、ラムザンガム、サクシノグルカン又はデキストランである請求項１記載のボールペン用光輝性水性インキ組成物。
【請求項３】
さらに着色剤が含まれている請求項１又は２に記載のボールペン用光輝性水性インキ組成物。
【請求項４】
さらに隠蔽性顔料が含まれている請求項１乃至３のいずれかの項に記載のボールペン用光輝性水性インキ組成物。
【発明の詳細な説明】
【０００１】
【発明の属する技術分野】
本発明は、筆記具、印刷インキ、塗料関連分野、化粧品関連分野などに好適に使用することができる光輝性水性インキ組成物に関する。
【０００２】
【従来の技術】
従来、金色、銀色等の金属光沢色の筆跡を得るために光輝性顔料を用いた水性インキ組成物が提供されている。例えば、特開平７−１１８５９２号はアルミニウム粉顔料を用いた水性インキ組成物である。また特開平８−１５１５４７号はパール顔料を用いた水性インキ組成物である。また、特開平１１−２９７３４号は有機顔料をアルミニウム粉顔料に固着剤を用いて着色してなる水性メタリックインキである。
【０００３】
【発明が解決しようとする課題】
しかし、かかる従来のアルミニウム粉顔料、パール顔料等の光輝性顔料を用いた水性インキ組成物の場合、強い光輝感と立体感を持つ筆跡乃至塗膜を得ることは困難であった。また、メタリック色を得るためにこれらの光輝性顔料を染料又は顔料等の色材で着色する方法が採られているが、着色する際、樹脂等を用いているため光輝性が失われる問題があった。
【０００４】
本発明の目的は、従来の光輝性顔料を用いた水性インキ組成物と比較して、より強い光輝感を持ち、さらには従来のインキ組成物にはなかった強い立体感を併せ持つ筆跡乃至塗膜を得ることができる光輝性水性インキ組成物を提供するところにある。
【０００５】
本発明の更なる目的は、従来の光輝性顔料を用いた水性インキ組成物と比較して、光輝性が失われることなく、強い光輝感を持つ筆跡乃至塗膜を得ることができる光輝性水性インキ組成物を提供するところにある。
【０００６】
【課題を解決するための手段】
上記目的を達成するため鋭意検討した結果、本発明は、必須成分として、ガラスフレーク顔料、水溶性樹脂、水溶性有機溶剤及び水を含んでなる光輝性水性インキ組成物を採用した。また、本発明は、必須成分として、金属被覆無機顔料、水溶性樹脂、水溶性有機溶剤及び水を含んでなる光輝性水性インキ組成物を採用した。なお、本発明でいう「金属被覆無機顔料」とは、金属及び金属酸化物のうち少なくともいずれか１つの物質が被覆された無機顔料を総称するものとして定義される。
【０００７】
従って、上記のガラスフレーク顔料を含有した光輝性水性インキ組成物は、ガラスが持つ高い表面平滑性により、従来のアルミニウム粉顔料、パール顔料などの光輝性顔料を用いた水性インキ組成物と比較して、より強い光輝感と立体感を有する筆跡乃至塗膜を得ることができる。
【０００８】
また、上記の金属被覆無機顔料を含有した光輝性水性インキ組成物も、無機顔料が金属蒸着等で着色されているため、従来の光輝性顔料を用いた水性インキ組成物と比較して、光輝性が失われることなく、より強い光輝感を持つ筆跡乃至塗膜を得ることができる。
【０００９】
【発明の実施の形態】
（ガラスフレーク顔料）
本発明で用いられるガラスフレーク顔料は、フレーク状ガラスが金属などで被覆された構造からなり、光輝感と立体感を有する顔料として定義される。一例を挙げれば、フレーク状ガラスが無電解メッキ法により金属で被覆されたガラスフレーク顔料を使用することができる。例えば、銀で被覆された東洋アルミニウム社製の商品名「メタシャインＲＥＦＳＸ−２０１５ＰＳ」、「メタシャインＲＥＦＳＸ−２０２５ＰＳ」及び「メタシャインＲＥＦＳＸ−２０４０ＰＳ」を例示することができる。
【００１０】
また、フレ−ク状ガラスがスパッタリング法により金属で被覆されたガラスフレーク顔料も使用することができる。例えば、銀で被覆された東洋アルミニウム社製の商品名「クリスタルカラ−ＧＦ２１２５」、「クリスタルカラーＧＦ２１２５−Ｍ」、「クリスタルカラーＧＦ２１４０」、「クリスタルカラーＧＦ２１４０−Ｍ」がある。また、ニッケル・クロム・モリブデンで被覆された同社製の商品名「クリスタルカラーＧＦ２５２５」、「クリスタルカラーＧＦ２５２５−Ｍ」、「クリスタルカラーＧＦ２５４０」、「クリスタルカラーＧＦ２５４０−Ｍ」がある。また、真鍮で被覆された同社製の商品名「クリスタルカラーＧＦ２５０」、銀合金で被覆された同社製の商品名「クリスタルカラーＧＦ１３４５」、チタンで被覆された同社製の商品名「クリスタルカラーＧＦ１４４５」がある。
【００１１】
本発明ではガラスフレーク顔料のメジアン径は５．０〜１００μｍが好適である。ガラスフレーク顔料のメジアン径が５．０μｍ未満の場合は、フレーク粒子が小さすぎるため光輝性に劣り、また１００μｍを超えるとボールペンインクとして使用する場合ペン先から出ないため好ましくない。
【００１２】
本発明のガラスフレーク顔料は、インキ組成物全量中０．０１〜４０．０重量％含まれていることが好ましい。上記ガラスフレーク顔料がインキ組成物全量中０．０１重量％未満の場合は光輝性及び立体感が充分でない。ガラスフレーク顔料がインキ組成物全量中４０．０重量％を超えると、インキとしては粘度が上がりすぎ、流動性が低下し、筆記性が低下する。ガラスフレーク顔料の最適配合量は、０．５〜３０．０重量％である。
【００１３】
（金属被覆無機顔料）
本発明で用いる金属被覆無機顔料は、例えば金属蒸着等で金属及び又は金属酸化物が被覆された無機顔料として構成されている。一例を挙げれば、酸化鉄(III)が被覆されたアルミニウムを用いることができる。例えばＢＡＳＦ株式会社製の商品名「Paliocrom Gold L2000」、「Paliocrom Gold L2002」、「Paliocrom Gold L2020」、「Paliocrom Gold L2022」、「Paliocrom Gold L2025」、「Paliocrom Orange L2800」がある。また、酸化鉄(III)が被覆された雲母を用いることができる。例えばＢＡＳＦ株式会社製の商品名「Paliocrom Red Gold L2500」、「Paliocrom Red L4000」がある。また、アルミ−マンガン被覆の雲母状酸化鉄(III) を用いることができる。例えばＢＡＳＦ株式会社製の商品名「Paliocrom Copper L3000」及び「Paliocrom Copper L3001」がある。また、還元二酸化チタンが被覆された雲母を用いることができる。例えばＢＡＳＦ株式会社製の商品名「Paliocrom Blue Silver L6000」、「Paliocrom Blue Silver L6001」がある。また、二酸化チタンが被覆された雲母も用いることができる。
【００１４】
上記の金属被覆無機顔料のメジアン径も、ガラスフレーク顔料と同様に、５．０〜１００μｍが好適である。メジアン径が５．０μｍ未満の場合は、上記の無機顔料粒子が小さすぎるため光輝性に劣り、また１００μｍを超えるとボールペンインクとして使用する場合ペン先から出ないため好ましくない。
【００１５】
金属被覆無機顔料の配合量も、ガラスフレーク顔料と同様に、インキ組成物全量中０．０１〜４０．０重量％含まれていることが好ましい。上記の無機顔料がインキ組成物全量中０．０１重量％未満の場合は光輝性が充分でない。上記の無機顔料がインキ組成物全量中４０．０重量％を超えると、インキとしては粘度が上がりすぎ、流動性が低下する。上記の無機顔料の最適配合量は０．５〜３０．０重量％である。
【００１６】
（水溶性樹脂）
水溶性樹脂としては、インキの粘度調整をするとともに、ガラスフレ−ク顔料或いは金属被覆無機顔料の分散及び沈降防止を図ることが出来る水溶性増粘樹脂を用いることが重要である。一例を挙げれば、微生物産系多糖類及びその誘導体が用いられる。例えば、プルラン、ザンサンガム、ウェランガム、ラムザンガム、サクシノグルカン、デキストラン等を例示することができる。また、水溶性植物系多糖類およびその誘導体が用いられる。例えば、トラガンシガム、グァ−ガム、タラガム、ロ−カストビ−ンガム、ガティガム、アラビノガラクタンガム、アラビアガム、クイスシ−ドガム、ペクチン、デンプン、サイリュ−ムシ−ドガム、ペクチン、カラギ−ナン、アルギン酸、寒天等を例示することができる。また、水溶性動物系多糖類およびその誘導体が用いられる。例えば、ゼラチン、カゼイン、アルブミンを例示することができる。また、増粘樹脂として、Ｎ−ビニルアセトアミド樹脂、架橋されたＮ−ビニルアセトアミド樹脂等のＮ−ビニルアセトアミド系樹脂を用いることができる。
【００１７】
本発明では上述した水溶性樹脂の中でも特に微生物産系多糖類及びその誘導体を好適に用いることができる。また、上述した水溶性樹脂は１種又は２種以上を混合して用いることができる。
【００１８】
これらの水溶性樹脂は、インキ組成物全量中０．０１〜４０．０重量％含まれていることが好ましい。上記水溶性樹脂がインキ組成物全量中０．０１重量％未満の場合はガラスフレーク顔料或いは金属被覆無機顔料の沈降防止効果が充分でない。水溶性樹脂がインキ組成物全量中４０．０重量％を超えると、インキとしては粘度が上がりすぎ、流動性が低下する。水溶性樹脂の最適配合量は、水溶性樹脂の種類によってやや異なるが、０．０５〜２０．０重量％である。
【００１９】
（水溶性有機溶剤）
水溶性有機溶剤は、ペン先での乾燥防止とインキの凍結防止を図ることができるものを用いることが好ましい。例えば、エチレングリコ−ル、ジエチレングリコ−ル、トリエチレングリコ−ル、プロピレングリコ−ル、ポリエチレングリコ−ル等のグリコ−ル類、グリセリン等の多価アルコール類、エチレングリコ−ルモノメチルエ−テル、ジエチレングリコ−ルモノメチルエ−テル、ジプロピレングリコールモノメチルエーテル、ジプロピレングリコールモノプロピルエーテル等のグリコ−ルエ−テル類を例示することができる。これらの有機溶剤は１種又は２種以上を混合して用いることができる。
【００２０】
水溶性有機溶剤は、インキ組成物全量中１．００〜４０．０重量％含まれていることが好ましい。上記水溶性有機溶剤がインキ組成物全量中１．００重量％未満の場合はペン先が乾燥しやすく、またインキが凍結しやすくなる。水溶性有機溶剤がインキ組成物全量中４０．０重量％を超えると、前記水溶性樹脂の溶解性に影響を与えると共に、筆跡乃至塗膜が乾燥し難い。水溶性有機溶剤の最適配合量は、水溶性有機溶剤の種類によってやや異なるが、５．００〜２０．０重量％である。
【００２１】
（着色剤）
着色剤としては、溶解性及び分散性を有するものが好ましい。具体的には、酸性染料、直接染料、塩基性染料などの水溶性染料のほか、カーボンブラック、酸化チタンなどの無機顔料、銅フタロシアニン系顔料、スレン系顔料、アゾ系顔料、キナクリドン系顔料、アンスラキノン系顔料、ジオキサン系顔料、インジゴ系顔料、チオインジゴ系顔料、ペリノン系顔料、ペリレン系顔料、インドレノン系顔料、アゾメチン系顔料などの有機顔料のほか、蛍光顔料、着色樹脂エマルジョンなどが挙げられる。また、これらを顔料分散体として用いることもできる。また、本発明で顔料は１種又は２種以上を混合して使用することができる。また、本発明のガラスフレーク顔料等と、アルミニウム粉顔料、パール顔料等の光輝性顔料と混合して用いることができる。また、隠蔽性のある酸化チタン、アルキレンビスメラミン誘導体、球状・偏平状等の各種形状のプラスチックピグメント（合成樹脂粒子顔料）など、各種の無機又は有機白色顔料などの隠蔽性顔料と混合して用いることもできる。また、金属被覆無機顔料をガラスフレーク顔料とともに用いることもできる。
【００２２】
本発明の水性インキ組成物では、着色剤は必ずしも含まれていなくても差し支えない。着色剤は含まれていないがガラスフレーク顔料が含まれている水性インキ組成物でも、強い光輝感と強い立体感を筆跡又は塗膜に与えることができる。また、着色剤は含まれていないが金属被覆無機顔料が含まれている水性インキ組成物でも、強い光輝感を筆跡又は塗膜に与えることができる。しかし、着色剤が含まれている上記各水性インキ組成物では、着色剤の色相等によってその色相等に応じた強い輝きを筆跡又は塗膜に与えることができる点できわめて好ましい。
【００２３】
なお、着色剤は、インキ組成物全量中０．０５〜１５．０重量％含まれていることが好ましい。上記着色剤がインキ組成物全量中０．０５重量％未満の場合は当該着色剤の着色を視認し難い。着色剤がインキ組成物全量中１５．０重量％を超えると、インキとしては粘度が上がりすぎ、流動性が低下する。着色剤の最適配合量は、着色剤の種類によってやや異なるが、１．００〜１０．０重量％である。
【００２４】
（その他の添加物）
なお、本発明においてはその他必要に応じて、ポリオキシエチレンアルカリ金属塩、ジカルボン酸アミド、リン酸エステル、Ｎ−オレイルサルコシン塩等の潤滑剤、ベンゾトリアゾール、トリルトリアゾールジシクロヘキシルアンモニウムナイトレート等の防錆剤、ベンゾイソチアゾリン系、ペンタクロロフェノール系、クレゾール等の防腐防黴剤、各種界面活性剤などを添加することができる。
【００２５】
なお、本発明のインキ組成物の好適な粘度範囲は１０００〜１００００ｍＰａ・ｓである。本発明のインキ組成物はかかる粘度範囲に調整される。なお、この粘度はＥＬＤ型粘度計（３゜Ｒ１４コーン、回転数：０．５ｒｐｍ、２０℃）における測定値である。
【００２６】
【実施例】
表１に示す組成及び配合量（重量部）で、水、水溶性有機溶剤、ガラスフレーク顔料、及び着色剤乃至顔料ベース等の各成分を混合攪拌し分散させた後、水溶性樹脂を投入し、これを濾過した後脱泡し、実施例の光輝性水性インキ組成物を得た。また比較のため、水、水溶性有機溶剤、光輝性顔料等の各成分を混合攪拌し分散させた後、水溶性樹脂を投入し、これを濾過した後脱泡し、比較例の光輝性水性インキ組成物を得た。いずれも、分散方法、脱泡方法、濾過等は従来公知の方法を用いた。
【００２７】
また、同じく、表２に示す組成及び配合量（重量部）で、水、水溶性有機溶剤、光輝性顔料等の各成分を混合攪拌し分散させた後、水溶性樹脂を投入し、これを濾過した後脱泡し、実施例及び比較例の各光輝性水性インキ組成物を得た。いずれも、分散方法、脱泡方法、濾過等は従来公知の方法を用いた。
【００２８】
また、前記と同様にして、表３〜表８に示す組成及び配合量（重量部）で、ガラスフレーク顔料又は光輝性顔料、水、水溶性有機溶剤等の各成分を混合撹拌し分散させた後、水溶性樹脂を投入し、これを濾過後脱泡し、実施例及び比較例の各光輝性水性インキ組成物を得た。いずれも、分散方法、脱泡方法、濾過等は従来公知の方法を用いた。
【００２９】
なお、表６に係る実施例では、着色剤として蛍光顔料を含む着色エマルジョンを用いた。
【００３０】
【表１】
0004232932.tif 000002
【００３１】
【表２】
0004232932.tif 000003
【００３２】
【表３】
0004232932.tif 000004
【００３３】
【表４】
0004232932.tif 000005
【００３４】
【表５】
0004232932.tif 000006
【００３５】
【表６】
0004232932.tif 000007
【００３６】
【表７】
0004232932.tif 000008
【００３７】
【表８】
0004232932.tif 000009
【００３８】
表１〜表８中、各原料組成は下記の通りである。
（ガラスフレ−ク顔料）
I：商品名「クリスタルカラーＧＦ２５２５−Ｍ」、東洋アルミニウム株式会社製、メジアン径約２５μｍ
II：商品名「クリスタルカラーＧＦ２５４０」、東洋アルミニウム株式会社製、メジアン径約４０μｍ
III：商品名「メタシャインＲＥＦＳＸ−２０２５ＰＳ」、東洋アルミニウム株式会社製、メジアン径約２５μｍ
IV：商品名「メタシャインＲＥＦＳＸ−２０４０ＰＳ」、東洋アルミニウム株式会社製、メジアン径約４０μｍ
（光輝性顔料）
I：アルミニウム粉顔料：商品名「ＷＸＭ０６３０」、東洋アルミニウム株式会社製、平均粒径約８μｍ
II：パ−ル顔料：商品名「Iriodin302」、メルクジャパン株式会社製、平均粒子径約５〜２０μｍ
III：金属被覆無機顔料（黄色）：商品名「Paliocrom Gold L2002」、ＢＡＳＦ株式会社製、メジアン径約２０μｍ
IV：金属被覆無機顔料（黄色）：商品名「Paliocrom Gold L2022」、ＢＡＳＦ株式会社製、メジアン径約１６μｍ
【００３９】
（水溶性樹脂）
I：ラムザンガム：商品名「Ｋ７Ｃ２３３」、三晶株式会社製
II：ウェランガム：商品名「Ｋ１Ｃ３７６」、三晶株式会社製
III：カルボキシメチルセルロース（ＣＭＣ）：商品名「セロゲン７Ａ」、数平均分子量２７０００〜３３０００、第一工業製薬株式会社製
IV：ザンサンガム：商品名「ケルザン」、ケルコ社製
V：ポリアクリル酸：商品名「カーボポール９４０」、BF Goodrich社製
VI：サクシノグルカン：商品名「レオザン」、三晶株式会社製
（水溶性有機溶剤）
I：グリセリン
II：ジプロピレングリコールモノプロピルエーテル
III：ジプロピレングリコールモノメチルエーテル
（着色剤）
I：黄色染料：商品名「黄色２０２号の（１）」、Acid Yellow 73、アイゼン株式会社製
II：赤色染料：商品名「Chugai Aminol Fast pink R」、キサンテン系、中外化成株式会社製
III：青色顔料：商品名「ファ−ストゲンブル−ＴＧＲ」、フタロシアニンブルー、大日本インキ化学工業株式会社製
IV：黄色顔料：商品名「セイカファストエローＡ−３」、アゾ系、大日精化株式会社製
V：黄色樹脂エマルジョン：商品名「ＬＵＭＩＫＯＬ  ＮＫＷ−２１０５」、黄色の蛍光顔料、日本蛍光化学株式会社製
VI：青色樹脂エマルジョン：商品名「ＬＵＭＩＫＯＬ  ＮＫＷ−２１０８」、青色の蛍光顔料、日本蛍光化学株式会社製
VII：白色顔料：商品名「クロノス−ＫＲ３８０」、酸化チタン、チタン工業株式会社製
【００４０】
（顔料ベース）
顔料ベースＩ：顔料ベースの顔料分散体は、上記の青色顔料IIIと下記の顔料分散用樹脂を次の割合にて混合したものにトリエチルアミンを加えて溶解した後、ボ−ルミルにて分散を行い、平均粒子径０．０８μｍ、固形分濃度１０重量％の顔料水分散体として得た。なお、顔料分散用樹脂としてスチレン−アクリル共重合体（商品名「ジョンクリル  Ｊ６８３」、ジョンソンポリマ−社製、重量平均分子量：８０００）を用いた。
青色顔料III                                        ５重量部
顔料分散用樹脂                                      １重量部
顔料ベースII：顔料ベースの顔料分散体は、上記の黄色顔料IVと下記の顔料分散用樹脂を次の割合にて混合したものにトリエチルアミンを加えて溶解した後、ボ−ルミルにて分散を行い、平均粒子径０．０８μｍ、固形分濃度１０重量％の顔料水分散体として得た。なお、顔料分散用樹脂としてスチレン−アクリル共重合体（商品名「ジョンクリル  Ｊ６８３」、ジョンソンポリマ−社製、重量平均分子量：８０００）を用いた。
黄色顔料IV                                          ５重量部
顔料分散用樹脂                                      １重量部
顔料ベースIII：顔料ベースの顔料分散体は、上記の白色顔料VIIと下記の顔料分散用樹脂を次の割合にて混合したものにトリエチルアミンを加えて溶解した後、ボ−ルミルにて分散を行い、平均粒子径０．４μｍ、固形分濃度１０重量％の顔料水分散体として得た。なお、顔料分散用樹脂としてスチレン−アクリル共重合体（商品名「ジョンクリル  Ｊ６８３」、ジョンソンポリマ−社製、重量平均分子量：８０００）を用いた。
黄色顔料VII                                          ５重量部
顔料分散用樹脂                                      １重量部
（防腐防黴剤）
１，２−ベンゾイソチアゾリン−３−オン（商品名：「プロクセルＧＸＬ」、ヘキスト合成株式会社製）
（防錆剤）
ベンゾトリアゾ−ル
（潤滑剤）
マレイン酸モノアミド
【００４１】
（試験サンプルの作成）
次に、表１〜表８に示した実施例及び比較例の各インキ組成物を、ステンレス製のボ−ルペンチップ（ボ−ル材質；炭化珪素）を一端に連設したポリプロピレン製の中空軸筒よりなるインキ収容部に充填し、このインキ収容部を装填した各試験サンプルのボールペンを作成した。
【００４２】
（評価試験）
これらのボールペンを用いて市販のルーズリーフ用紙に筆記し、表１の実施例及び比較例については各インキ組成物の光輝感及び立体感、表２の実施例及び比較例については各インキ組成物の光輝感についてそれぞれ評価した。また、表３〜表４の実施例及び比較例については各インキの光輝感及び立体感、表５の実施例及び比較例については各インキの光輝感、表６の実施例２８については各インキの光輝感及び立体感、表６の実施例２９及び３０については各インキの光輝感をそれぞれ評価した。表７の実施例３１〜３４については他の水溶性樹脂を配合したインキの光輝感及び立体感をそれぞれ評価した。表８の実施例３５〜４０についてインキの光輝感及び立体感をそれぞれ評価した。また、表１〜表８の各実施例及び各比較例について筆記性も評価した。
【００４３】
光輝感は筆記状態を目視観察により行い、光輝感が強いものを○、光輝感が小さい又は光輝感がないものを×として評価した。
【００４４】
また、立体感についても筆記状態を目視観察により行い、立体感があるものを○、立体感がないものを×として評価した。
筆記性について、筆記した際の感覚により、筆記性がよく、滑らかに筆記できるものを○、筆記性が低く、あまり滑らかに筆記できないものを×として評価した。
【００４５】
表１〜表８は、各実施例及び各比較例の光輝感、立体感及び筆記性の結果を示している。
表１より、実施例１及び実施例２は太陽が輝くような強い光輝感及び強い立体感のある筆跡が得られた。また、実施例３及び実施例４は夜空に輝く星のような強い光輝感及び強い立体感のある筆跡が得られた。また、実施例５は、内側に光輝感及び立体感の塗膜、外側に赤色の二重発色の筆跡が得られた。これに対して比較例１及び比較例２は光輝感が小さく弱い筆跡は得られたが、立体感はなかった。なお、実施例１〜５のインキの筆記性は、比較例１〜２と同様に良好であった。
【００４６】
表２より、光輝性顔料として金属被覆無機顔料が含まれている実施例６〜９は光輝感の強い金色筆跡が得られた。また同じく光輝性顔料として金属被覆無機顔料が含まれている実施例１０は、内側に光輝感の塗膜、外側に赤色の二重発色の筆跡が得られた。これに対して、光輝性顔料としてアルミニウム粉顔料が含まれている比較例３は、金色のメタリック調の筆跡は得られたが、光輝感は小さく弱かった。なお、実施例６〜１０のインキの筆記性は、比較例３と同様に良好であった。
【００４７】
ガラスフレーク顔料が含まれる実施例１〜５のインキ組成物は、比較例１及び比較例２の様に光輝性顔料を用いずに、ガラスフレーク顔料及び着色剤を配合することによって強い光輝感と強い立体感を備えた筆跡を得ることができるので、従来にない独特の趣向のある筆跡が得られる。
【００４８】
また、光輝性顔料として金属被覆無機顔料が含まれた実施例６〜１０のインキ組成物は、強い立体感は得られないものの、比較例３のインキ組成物と比較して、光輝性が失われることなく、強い光輝感を持つ筆跡乃至塗膜を得ることができる。
【００４９】
表３より、ガラスフレーク顔料が含まれる実施例１１及び実施例１２の各インキは、実施例１及び実施例２の各インキと同様に、太陽が輝くような強い光輝感及び強い立体感のある筆跡が得られた。また、実施例１３及び実施例１４の各インキでは、実施例３及び実施例４の各インキと同様に、夜空に輝く星のような強い光輝感及び強い立体感のある筆跡が得られた。また、実施例１５のインキは、実施例１０のインキと同様に、内側に光輝感の塗膜、外側に赤色の二重発色の筆跡が得られた。これらの実施例１１〜１５の各インキは筆記性も良好であった。
【００５０】
表４より、ガラスフレーク顔料がインキ組成物全量中０．０１〜４０．０重量％含まれている実施例１６〜１９の各インキでは、筆記性が良好で、かつ強い光輝感及び立体感のある筆跡が得られた。これに対して、ガラスフレーク顔料がインキ組成物全量中０．０１重量％未満の比較例４のインキでは、強い光輝感が得られず、光輝感が小さく弱かった。また比較例４のインキは立体感も弱く、低下していた。一方、ガラスフレーク顔料がインキ組成物全量中４０．０重量％を超えて含まれている比較例５のインキは、強い光輝感と強い立体感を有しているが、筆記性が低かった。
【００５１】
表５より、光輝性顔料として金属被覆無機顔料がインキ組成物全量中０．０１〜４０．０重量％含まれた実施例２０〜２３の各インキでは、筆記性が良好で、かつ強い光輝感のある筆跡が得られた。これに対して、金属被覆無機顔料がインキ組成物全量中０．０１未満の比較例６のインキは、強い光輝感が得られず、光輝感が小さく弱かった。一方、金属被覆無機顔料がインキ組成物全量中４０．０重量％を超えて含まれている比較例７のインキは、強い光輝感を有しているが、筆記性が低かった。
【００５２】
表６より、実施例２４〜２８の各インキでは、蛍光色のある強い光輝感及び立体感のある筆跡が得られた。また、実施例２９及び実施例３０の各インキでは、強い光輝感を有する金色の筆跡で、蛍光色の筆跡が得られた。またこれらのインキの場合、筆記性も良好であった。
【００５３】
表７より、ザンサンガム、ポリアクリル酸、サクシノグルカンの各水溶性樹脂を配合した実施例３１〜３４の各インキでも、強い光輝感及び立体感のある筆跡が得られた。また、表８より、アルミニウム粉顔料、酸化チタン等が含まれる実施例３５〜４０のインキでは、隠蔽性が大きいため、黒紙の上に書いても筆跡の色がはっきり出ており、かつ強い光輝感と立体感があって、キラキラとした筆跡であった。
【００５４】
なお、上記実施例はボールペン用インキ組成物として適用したものであるが、その他の筆記具、印刷インキ、塗料関連分野、化粧品関連分野などにも用いることができる。
【００５５】
【発明の効果】
本発明は、必須成分として、ガラスフレーク顔料、水溶性樹脂、水溶性有機溶剤、及び水を含んでなる光輝性水性インキ組成物であるので、従来の光輝性顔料を用いた水性インキ組成物と比較して、より強い光輝感と立体感を持つ従来にない独特の筆跡乃至塗膜を得ることができる。特に、ガラスフレーク顔料とともに着色剤が含まれた上記の光輝性水性インキ組成物の場合、その着色剤の色相等に応じた強い輝きを筆跡や塗膜に与えることができる。
【００５６】
また、必須成分として、金属被覆無機顔料を光輝性顔料として配合し、かつ水溶性樹脂、水溶性有機溶剤及び水を含んでなる光輝性水性インキ組成物は、従来の光輝性顔料を用いた水性インキ組成物と比較して、光輝性が失われることなく、強い光輝感を持つ筆跡乃至塗膜を得ることができる。また、金属被覆無機顔料とともに着色剤が含まれた上記の光輝性水性インキ組成物の場合、その着色剤の色相等に応じた強い輝きを筆跡や塗膜に与えることができる。